ПОЛУЧЕНИЕ МОДИФИЦИРОВАННЫХ ЛИГНОЦЕЛЛЮЛОЗНЫХ МАТЕРИАЛОВ

1. Способ получения модифицированных лигноцеллюлозных материалов, включающий
а) пропитку лигноцеллюлозного материала водным составом, содержащим i) по крайней мере одно образующее сетчатую структуру азотсодержащее соединение и ii) по крайней мере одно вещество, катализирующее образование сетчатой структуры,
б) обработку пропитанного лигноцеллюлозного материала при повышенной температуре для удаления воды и для образования сетчатой структуры из образующего сетчатую структуру азотсодержащего соединения,
причем стадия процесса б) включает по крайней мере одну обработку пропитанного лигноцеллюлозного материала перегретым водяным паром и при этом перегретый водяной пар имеет температуру не менее 105°С.
2. Способ по п.1, когда после обработки перегретым водяным паром стадия процесса б) включает дополнительную сухую обработку пропитанного лигноцеллюлозного материала при температуре не менее 110°С.
3. Способ по п.2, когда относительная влажность окружающей лигноцеллюлозный материал газообразной среды в процессе сухой обработки не превышает 20%.
4. Способ по п.1, когда азотсодержащее соединение выбирают из
2
α) низкомолекулярных соединений V, содержащих по крайней мере одну связанную с атомом азота группу формулы CHOR, где R означает атом водорода или алкильную группу с числом атомов углерода от одного до четырех и/или означает 1,2-бисгидроксиэтан-1,2-диильную группу, соединяющую мостиком два атома азота,
β) продуктов предварительной конденсации соединения V и
γ) продуктов взаимодействия или же смесей соединения V с не менее чем одним спиртом, выбираемым из алканолов с числом атомов, углерода от одного до шести, полиолов с числом атомов углерода от двух до шести и олигоалкиленгликолей, и
2
их смесей между собой, их смесей с не менее чем одним соединением V', включающим по крайней мере одну NH-группу, и их смесей с не менее чем одним соединением V'', включающим по крайней мере одну гидроксильную группу, которая не входит в состав группы CHOH.
5. Способ по п.4, когда азотсодержащее соединение выбирают из
1,3-бис(гидроксиметил)-4,5-дигидроксиимидазолидин-2-она,
1,3-бис(гидроксиметил)-4,5-дигидроксиимидазолидин-2-она, модифицированного алканолом с числом атомов углерода от одного до шести, полиолом с числом атомов углерода от двух до шести или олигоалкиленгликолем,
1,3-бис(гидроксиметил)мочевины,
1,3-бис(метоксиметил)мочевины,
1-гидроксиметил-3-метилмочевины,
1-гидроксиметил-3-метил-4,5-дигидроксиимидазолидин-2-она,
1-гидроксиметил-4,5-дигидроксиимидазолидин-2-она,
1,3-бис(гидроксиметил)имидазолидин-2-она,
1,3-бис(гидроксиметил)-1,3-гексагидропиримидин-2-она,
1,3-бис(метоксиметил)-4,5-дигидроксиимидазолидин-2-она,
тетра(гидроксиметил)апетилендимочевины,
низкомолекулярных меламин-формальдегидных смол и
низкомолекулярных меламин-формальдегидных смол, модифицированных алканолом с числом атомов углерода от одного до шести, полиолом с числом атомов углерода от двух до шести или олигоалкиленгликолем,
смесей названных выше соединений между собой,
смесей названных выше соединений с не менее чем одним соединением V', содержащим по крайней мере одну свободную NH-группу, и
2
смесей названных выше соединений с не менее чем одним соединением V'', содержащим по крайней мере одну гидроксильную группу, которая не входит в состав группы СНОН.
6. Способ по п.1, когда образующее сетчатую структуру азотсодержащее соединение выбирают из
2
α) низкомолекулярных соединений V, содержащих по крайней мере две связанные с атомом азота группы формулы CHOR, где R означает атом водорода, или алкильную группу с числом атомов углерода от одного до четырех, и/или 1,2-бисгидроксиэтан-1,2-диильную группу, соединяющую мостиком два атома азота,
β) продуктов предварительной конденсации соединения V и
γ) продуктов взаимодействия смесей соединения V с не менее чем одним спиртом, выбираемым из алканолов с числом атомов углерода от одного до шести, полиолов с числом атомов углерода от двух до шести и олигоалкиленгликолей,
их смесей и смесей с не менее чем одним соединением V', содержащим по крайней мере одну свободную NH-группу,
7. Способ по п.6, когда образующее сетчатую структуру азотсодержащее соединение выбирают из
1,3-бис(гидроксиметил)-4,5-дигидроксиимидазолидин-2-она,
1,3-бис(гидроксиметил)-4,5-дигидроксиимидазолидин-2-она, модифицированного алканолом с числом атомов углерода от одного до шести, полиолом с числом атомов углерода от двух до шести или олигоалкиленгликолем,
1,3-бис(гидроксиметил)мочевины,
1,3-бис(метоксиметил)мочевины,
1-гидроксиметил-3-метилмочевины,
1,3-бис(гидроксиметил)имидазолидин-2-она,
1,3-бис(гидроксиметил)-1,3-гексагидропиримидин-2-она,
1,3-бис(метоксиметил)-4,5-дигидроксиимидазолидин-2-она,
тетра(гидроксиметил)ацетилендимочевины,
низкомолекулярных меламин-формальдегидных смол,
низкомолекулярных меламин-формальдегидных смол, модифицированных алканолом с числом атомов углерода от одного до шести, полиолом с числом атомов углерода от двух до шести или олигоалкиленгликолем,
их смесей между собой и их смесей с не менее чем одним соединением V', содержащим по крайней мере одну NH-группу.
8. Способ по п.7, когда азотсодержащее соединение представлено 1,3-бис(гидроксиметил)-4,5-дигидроксиимидазолидин-2-оном или его смесью с соединением V'.
9. Способ по п.1, когда концентрация образующего сетчатую структуру азотсодержащего соединения в водном составе лежит в пределах от 1 до 60% из расчета на общую массу состава.
10. Способ по п.1, когда количество образующего сетчатую структуру азотсодержащего соединения, введенного в лигноцеллюлозный материал, лежит в пределах от 0,2 до 10% из расчета на азот по отношению к массе используемого лигноцеллюлозного материала.
11. Способ по п.1, когда катализирующее образование сетчатой структуры вещество выбирают из солей металлов из группы галогенидов металлов, сульфатов металлов, нитратов металлов, фосфатов металлов и тетрафторборатов металлов, из трифторида бора; аммонийных солей из группы галогенидов аммония, сульфата аммония, оксалата аммония и диаммонийфосфата; органических карбоновых кислот, органических сульфокислот, борной кислоты, фосфорной кислоты, серной кислоты и соляной кислоты.
12. Способ по одному из пп.1-11, когда лигноцеллюлозный материал представлен древесиной.
13. Способ по одному из пп.1-11, когда лигноцеллюлозный материал представлен древесным шпоном или материалом, состоящим из мелких частиц.
14. Лигноцеллюлозный материал, получаемый способом по одному из пп.1-13, у которого степень фиксации образующего сетчатую структуру азотсодержащего соединения превышает 73%.